(57)【要約】【課題】ゲストホスト反射型液晶表示素子において、液晶分子のプレチルトを不要にして、それでも、表示が均一な画像が表示できるようにする。【解決手段】反射膜を備えたゲストホスト反射型液晶表示素子において、反射膜を、液晶性分子から形成される少なくとも一つの層から構成し、液晶性分子を層内で、キラルスメスチック相の状態に配向させ、液晶性分子から形成される層に、所定の波長の光を選択的に反射し、他の波長の光を選択的に透過する波長選択性を付与する。【選択図】　　図１
2004020627.tif 000002
【特許請求の範囲】
【請求項１】
反射膜を備えたゲストホスト反射型液晶表示素子であって、反射膜が、液晶性分子から形成される少なくとも一つの層からなり、液晶性分子が層内で、キラルスメスチック相の状態に配向しており、液晶性分子から形成される層が、所定の波長の光を選択的に反射し、他の波長の光を選択的に透過する波長選択性を有することを特徴とするゲストホスト反射型液晶表示素子。
【発明の詳細な説明】
【０００１】
【産業上の利用分野】
本発明は、反射膜を備えたゲストホスト反射型液晶表示素子に関する。
【０００２】
【従来の技術】
ゲストホスト（ＧＨ）液晶モードは、ホストである液晶中に、ゲストである二色性色素を溶解させて用いる液晶モードである。二色性色素の光吸収軸の向きを、液晶で制御することにより、画像を表示する。ただし、二色性色素は、偏光の一成分だけを吸収する。従って、ゲストホスト液晶セルのみでは、充分なコントラスト比が得られない。
ゲストホスト反射型液晶表示素子では、全方位の偏光を吸収して高いコントラスト比を得るために、相転移型（Ｗｈｉｔｅ−Ｔａｙｌｏｒ型）、二層型やλ／４型のような各種手段が提案されている。
相転移型は、液晶と二色性色素との混合物にカイラル剤を添加し、コレステリック相と垂直配向との間でスイッチングを行う方式である。この方式は、一つの液晶層で白黒表示ができる。しかし、コントラスト比の改善が充分ではない、駆動電圧が高い、ヒステリシスがあって階調表示が困難であるとの問題がある。
【０００３】
二層型は、液晶と二色性色素との混合物の層を二層設ける方式である。二層の液晶は、配向方位を直交させる。この方式は、コントラスト比が高いとの特徴がある。ただし、液晶表示素子としては厚く、視差が生じるとの問題がある。
λ／４型は、液晶と二色性色素との混合物からなる層とλ／４板を組み合わせる方式である。λ／４板を用いて、光が入射する際の偏光方位に対して、反射されてλ／４板から出ていく際の偏光方向を９０゜回転させる。λ／４型は、厚さが薄く、視差の問題が解消される。
λ／４板を備えたゲストホスト反射型液晶表示素子については、特開平６−２２２３５０号、同６−２２２３５１号、同８−３６１７４号、同１０−２２１６８８号の各公報に記載がある。
【０００４】
【発明が解決しようとする課題】
λ／４板を備えたゲストホスト反射型液晶表示素子では、λ／４板の光軸と、液晶分子の光軸とを厳密に調整する（ほぼ４５゜に交差させる）必要がある。
ゲストホスト反射型液晶表示素子では、一般に誘電率異方性が負である液晶を使用する。明表示において充分な明るさを得るためには、誘電率異方性が負である液晶分子をほぼ垂直に配向させる必要がある。そして、電圧を印可する暗表示において、液晶分子が基板に対して水平方向に傾斜するように液晶表示装置を動作させる。
λ／４板を備えたゲストホスト反射型液晶表示素子に電圧を印加する際には、λ／４板の光軸とほぼ４５゜の方向に液晶分子を傾けるため、予め液晶分子をその方向に傾斜（プレチルト）させておく必要がある。しかし、液晶分子を大きく傾斜させると、明表示において充分な明るさが得られない。従って、液晶分子のプレチルト角は、８７〜８８゜のわずかに（２〜３゜）傾く程度に微調整することが望ましい。このような微妙な角度を、液晶表示装置の面内で均一に実現することは極めて難しい。しかし、微妙な角度を均一に実現できないと、しきい特性のムラが生じ、液晶表示装置の表示ムラとなる。
【０００５】
本発明の目的は、液晶分子のプレチルトが不要で、表示が均一なゲストホスト反射型液晶表示素子を提供することである。
【０００６】
【課題を解決するための手段】
本発明の目的は、下記（１）〜（３）のゲストホスト反射型液晶表示素子により達成された。
（１）反射膜を備えたゲストホスト反射型液晶表示素子であって、反射膜が、液晶性分子から形成される少なくとも一つの層からなり、液晶性分子が層内で、キラルスメスチック相（Ｓｍ＊）の状態に配向しており、液晶性分子から形成される層が、所定の波長の光を選択的に反射し、他の波長の光を選択的に透過する波長選択性を有することを特徴とするゲストホスト反射型液晶表示素子。
（２）キラルスメスチック相において螺旋の周期長（Ｐ）と平均屈折率（ｎ）との積（Ｐｎ）が２１０乃至４５０ｎｍである（１）に記載のゲストホスト反射型液晶表示素子。
【０００７】
（３）キラルスメスチック相の螺旋軸方向と、膜平面の法線との角度が４５゜未満である（１）に記載のゲストホスト反射型液晶表示素子。
（４）キラルスメスチック相の螺旋軸方向と、液晶性分子の長軸方向との角度が５乃至６０゜である（１）に記載のゲストホスト反射型液晶表示素子。
（５）重合により液晶性分子が、キラルスメスチック相の状態で固定されている（１）に記載のゲストホスト反射型液晶表示素子。
【０００８】
（６）キラルスメスチック相（Ｓｍ＊）が、キラルスメスチックＣ相（Ｓｃ＊、ＳｍＣ＊）である（１）に記載のゲストホスト反射型液晶表示素子。
（７）液晶性分子から形成される層において、厚み方向に沿って、螺旋の周期長（Ｐ）が連続的に変化している（１）に記載のゲストホスト反射型液晶表示素子。
（８）反射膜が、螺旋の周期長（Ｐ）が異なる液晶性分子から形成される複数の層からなる（１）に記載のゲストホスト反射型液晶表示素子。
【０００９】
【発明の効果】
本発明者の研究の結果、波長選択性反射膜にキラルスメスチック相（Ｓｍ＊）を示す液晶性分子のフルピッチバンドを使用することにより、全く新しい光学的性質を示す波長選択性反射膜が得られることが判明した。
第１に、特定波長の円偏光を、右円偏光と左円偏光とを問わず全て反射する。従って、従来のコレステリック相を示す液晶性分子から形成される波長選択性反射膜では自然光の半分の光量を反射していたのに対して、本発明に用いる波長選択性反射膜は、自然光の１００％を反射できる。
【００１０】
第２に、選択反射する光の波長が、光の入射角に依存する。キラルスメスチック相の螺旋軸方向と、膜平面の法線との角度がほぼ０゜であると、膜に垂直に入射した光はほぼ１００％透過し、斜めから入射した光は、その入射角度が大きくなるほど反射率が高くなる。そして、入射角度が大きくなると、選択反射波長が短波長側にシフトする。従って、厚み方向に沿って螺旋の周期長を連続的に変化させるか、あるいは、螺旋の周期長が異なる複数の波長選択性反射膜を積層して得られる広帯域波長選択性反射膜には、光の進行方向を限定する光路制御（コリメーション）機能が得られる。この光路制御機能は、光の吸収を伴わないため、反射した光を再利用することができる。
第３に、右円偏光の反射光が左円偏光となり、左円偏光の反射光が右円偏光となる。すなわち、円偏光については、通常の鏡と同じ反射特性を示す。ただし、直線偏光については、通常の鏡と異なり、反射光の偏光面は、入射偏光面に対して９０゜回転する。反射光の偏光面を、入射偏光面に対して９０゜回転させることは、通常の反射膜とλ／４板との組み合わせでも実現できる。ただし、λ／４板が特定方向の偏光に対してのみ偏光面を回転させる機能を有するのに対して、本発明に用いる波長選択性反射膜は、全ての方向の偏光に対してのみ偏光面を回転させる機能を有している。
【００１１】
以上のような特徴を有する波長選択性反射膜を用いると、ゲストホスト反射型液晶表示素子において、液晶分子の光軸方向を調整する必要がなくなる。従って、液晶分子のプレチルトも不要であって、液晶性分子をわずかに（２〜３゜）傾く程度に微調整する難しい処置を実施する必要がない。
従って、本発明に従うゲストホスト反射型液晶表示素子は、特別な処理（プレチルトを実現するための配向処理）を実施することなく、ムラのない均一な画像を表示することができる。
【００１２】
【発明の実施の形態】
［キラルスメスチック相］
本発明では、キラルスメスチック相（Ｓｍ＊）を示す液晶性分子のフルピッチバンドを使用する。
本明細書において「キラルスメスチック相」は、螺旋構造を有するスメスチック相の意味で使用する。螺旋構造を有するためには、光学活性部位は必須ではなく、分子軸のまわりの原子配列に起因するキラリティを有する液晶性分子や、バナナ型液晶性分子（分子キラリティを有していないが、螺旋構造を誘起する分子）でも螺旋構造が得られる。光学活性部位がない螺旋構造については、Ｊ．　Ｍａｔ．　Ｃｈｅｍ．，　ｖｏｌ．７，　ｐ．１３０７（１９９７）に記載がある。
【００１３】
キラルスメスチック相（Ｓｍ＊）は、キラルスメスチックＣ相（Ｓｃ＊、ＳｍＣ＊）、キラルスメスチックＩ相（Ｓｉ＊、ＳｍＩ＊）およびキラルスメスチックＦ相（Ｓｆ＊、ＳｍＦ＊）が好ましく、キラルスメスチックＣ相（Ｓｃ＊、ＳｍＣ＊）が特に好ましい。
キラルスメスチックＣ相は、一般に強誘電性液晶（ＦＬＣ）に用いる液晶相として研究され、既に実用化されている。
キラルスメスチック相の螺旋構造は、前述したように、光学活性部位は必須ではない。しかし、一般には、液晶性分子に光学活性部位を導入するか、あるいは液晶性分子と光学活性部位を有する化合物（キラル剤）とを併用する。キラルスメスチック相の螺旋構造が、右螺旋になるか、左螺旋になるかは、光学活性部位の掌性で決定できる。
キラルスメスチック相を示す液晶およびキラル剤については、「強誘電性液晶ディスプレイと材料（シーエムシー出版、福田敦夫監修、１９９２年）」や「液晶便覧（丸善、液晶便覧編集委員会編、２０００年）、２６７〜３３０頁」に記載がある。
【００１４】
キラルスメスチック相に用いる液晶性分子は、一般に棒状である。
液晶性分子は、薄い膜厚で必要な光学的性質を得るために、高い固有複屈折率（Δｎ）を有することが好ましい。
固有複屈折率が高い棒状液晶性分子としては、ビストラン系化合物およびフェニルピリミジン系化合物が好ましい。
棒状液晶性分子は、重合性基を有することができる。重合性基を有する液晶性分子は、重合によりキラルスメスチック相の状態で固定することができる。また、重合性基を有する棒状液晶性分子を重合して得られる高分子液晶を用いてもよい。
【００１５】
重合性基は、光（紫外光、可視光）、電子線や熱によって反応する官能基である。
重合性基の例には、エチレン性不飽和基、エチニル、アジリジニル、エポキシ基、イソシアナート、チオイソシアナート、アミノ、ヒドロキシル、メルカプト、カルボキシル、アシル基（ホルミルを含む）、ハロカルボニル基およびスルホが含まれる。エチレン性不飽和基、エチニル、アジリジニル、エポキシ基が好ましく、エチレン不飽和基が特に好ましい。
重合性基は、棒状液晶性分子の末端に置換基として存在することが好ましい。液晶性分子は、複数の重合性基を有していてもよい。二つの重合性基が、棒状液晶性分子の両末端に結合していることが特に好ましい。
【００１６】
好ましい液晶性分子の例を以下に示す。（１）〜（１７）は、アキラルな化合物であって、キラル剤と併用する。（１８）および（１９）は、キラルな化合物であって、キラル剤なしでもキラルスメスチック相を形成できる。（１４）〜（１８）は、重合性基（エチレン性不飽和基）を有し、重合によりキラルスメスチック相を固定することができる。（１４）〜（１８）は、重合した状態で高分子液晶として使用することもできる。
【００１７】
【化１】
2004020627.tif 000003
【００１８】
【化２】
2004020627.tif 000004
【００１９】
【化３】
2004020627.tif 000005
【００２０】
【化４】
2004020627.tif 000006
【００２１】
【化５】
2004020627.tif 000007
【００２２】
【化６】
2004020627.tif 000008
【００２３】
【化７】
2004020627.tif 000009
【００２４】
【化８】
2004020627.tif 000010
【００２５】
【化９】
2004020627.tif 000011
【００２６】
【化１０】
2004020627.tif 000012
【００２７】
【化１１】
2004020627.tif 000013
【００２８】
【化１２】
2004020627.tif 000014
【００２９】
【化１３】
2004020627.tif 000015
【００３０】
【化１４】
2004020627.tif 000016
【００３１】
【化１５】
2004020627.tif 000017
【００３２】
【化１６】
2004020627.tif 000018
【００３３】
【化１７】
2004020627.tif 000019
【００３４】
二種類以上の液晶性分子を併用してもよい。市販の液晶性分子（例えば、ＦＬＣ−１０８５４、Ｒｏｌｉｃ　社製）を用いてもよい。
キラルスメスチック相の光学的性質（特に螺旋の周期長）を調整するためには、キラルな液晶性分子のみを使用するよりも、液晶性分子とキラル剤とを併用する方が好ましい。
キラル剤は、一般に光学活性を有する化合物であって、好ましくは不斉炭素原子を有する低分子の有機化合物である。市販のキラル剤、特に強誘電性液晶用のキラル剤を使用してもよい。
【００３５】
キラルスメスチック相において螺旋の周期長（Ｐ）と平均屈折率（ｎ）との積（Ｐｎ）は、２１０乃至４５０ｎｍであることが好ましい。平均屈折率（ｎ）は、液晶性分子の種類に応じて決定され、螺旋の周期長（Ｐ）は、液晶性分子とキラル剤との混合比で調整できる値である。積（Ｐｎ）は、可視光領域で反射スペクトルを得るために必要な値である。積（Ｐｎ）は、２３０乃至４１０ｎｍであることがさらに好ましく、２５０乃至３９０ｎｍであることが最も好ましい。
キラルスメスチック相の螺旋軸方向と、膜平面の法線との角度は、４５゜未満であることが好ましく、３０゜未満であることがより好ましく、２０゜未満であることがさらに好ましく、１５゜未満であることがさらにまた好ましく、１０゜未満であることが最も好ましい。
【００３６】
キラルスメスチック相の螺旋軸方向と液晶性分子の長軸方向との角度（傾き角）は、５乃至６０゜であることが好ましく、１０乃至５５゜であることがさらに好ましく、２０乃至５０゜が最も好ましい。
コレステリック相では、螺旋軸方向と液晶性分子の長軸方向との角度（傾き角）は、実質的に９０゜である。
本発明に従う波長選択性反射膜において、選択反射する光の波長が光の入射角に依存するのは、キラルスメスチック相での傾き角が９０゜未満であることによる。
本発明に従う波長選択性反射膜における他の光学特性は、キラルスメスチック相のフルピッチバンドに関する。
【００３７】
フルピッチバンドについては、図１を引用して説明する。
図１は、キラルスメスチックＣ相（Ｓｃ＊）とコレステリック相（Ｃｈ）とのフルピッチバンド（Ｆ）およびハーフピッチバンド（Ｈ）を示す模式図である。
コレステリック相では、液晶性分子が３６０゜（フルピッチ）で捩れる間に全く同じ配向状態が二度現れる。これに対して、キラルスメスチックＣ相（Ｓｃ＊）では、液晶性分子がフルピッチで捩れる間に全く同じ配向状態が一度しか現れない。
フルピッチバンド（Ｆ）を利用したキラルスメスチックＣ相（Ｓｃ＊）とハーフピッチバンド（Ｈ）を利用したコレステリック相（Ｃｈ）との違いによって、前述したような波長選択性反射膜としての反射特性の違いが生じている。
【００３８】
［基板および配向膜］
波長選択性反射膜の製造において、基板を用いることが好ましい。波長選択性反射膜は、一枚の基板の上、または二枚の基板の間に形成できる。形成した波長選択性反射膜は、基板から分離して使用してもよい。また、波長選択性反射膜を基板と共に使用することもできる。
基板としては、ガラス板またはポリマーフイルムが好ましく、ポリマーフイルムがさらに好ましい。
基板フイルムを構成するポリマーの例には、ポリオレフィン（例、ポリエチレン、ポリプロピレン、ポリ−４−メチル−ペンテン−１）、ポリオレフィン誘導体（例、ポリアクリル酸、ポリメタクリル酸、ポリビニルアルコール）、ポリアミド、ポリイミド、ポリエーテル（例、ポリフェニレンオキサイド、ポリアセタール、エポキシ樹脂）、ポリケトン、ポリスルホン（例、ポリフェニレンスルホン）、ポリエステル（例、ポリエチレンテレフタレート、ポリブチレンテレフタレート、ポリエチレンナフタレート、ポリカーボネート）、セルロースエステル（セルローストリアセテート）、フェノール樹脂およびこれらの複合ポリマー（例、ポリアミドイミド、ポリエーテルイミド、ポリエーテルエーテルケトン、ポリエーテルケトン、ポリケトンスルホン、ポリエーテルスルホン）が含まれる。また、高分子液晶から基板フイルムを構成してもよい。
【００３９】
基板として用いるポリマーフイルムに、ラビング処理を行って配向機能を付与してもよい。基板の上に配向膜を設けることもできる。また、基板（および配向膜）に配向機能のない状態で、波長選択性反射膜を製造することもできる。
配向膜としては、ポリイミド膜、ポリアミド膜、ポリビニルアルコール膜およびシリコーン膜が代表的である。配向膜は、市販の配向膜用塗布液、特に強誘電性液晶用の垂直配向膜（例えば、ＬＱ−１８００、日立化成デュポン社製）を用いて形成してもよい。配向膜にラビング処理を行ってもよい。
配向膜以外の被膜を基板に設けてもよい。他の被膜の成分には、シランカップリング剤、金属（例、クロム）錯体、レシチン、ＣＴＡ（Ｃｅｔｙｌｔｒｉｍｅｔｈｙｌａｍｍｏｎｉｕｍ　ｂｒｏｍｉｄｅ）が含まれる。
【００４０】
［波長選択性反射膜の製造］
波長選択性反射膜は、液晶性分子および他の任意成分（例、キラル剤、界面活性剤）を溶媒中に溶解、分散または乳化した液を、基板または配向膜上に塗布し、乾燥することにより形成できる。あるいは、液晶性分子および他の任意成分を溶媒中に溶解、分散または乳化した液を、二枚の基板の間隙に注入しても、波長選択性反射膜を製造できる。
溶媒の例には、ハロゲン化炭化水素（例、クロロホルム、ジクロロメタン、四塩化炭素、ジクロロエタン、テトラクロロエタン、トリクロロエチレン、テトラクロロエチレン、クロロベンゼン、オルソジクロロベンゼン）、フェノール、ハロゲン化フェノール（例、パラクロロフェノール）、芳香族炭化水素（例、ベンゼン、トルエン、キシレン）、エーテル（例、メトキシベンゼン、１，２−ジメトキシベンゼン、エチレングリコールモノメチルエーテル、ジエチレングリコールジメチルエーテル、エチルセルソルブ、ブチルセルソルブ、テトラヒドロフラン）、アルコール（例、イソプロピルアルコール、ｔｅｒｔ−ブチルアルコール、グリセリン、エチレングリコール、トリエチレングリコール）、ケトン（例、アセトン、メチルエチルケトン、メチルイソブチルケトン、シクロヘキサノン）、エステル（例、酢酸エチル）、含窒素ヘテロ環化合物（例、２−ピロリドン、Ｎ−メチル−２−ピロリドン、ピリジン）、アミン（例、トリエチルアミン）、アミド（例、ジメチルホルムアミド、ジメチルアセトアミド）、スルホキシド（例、ジメチルスルホキシド）、ニトリル（例、アセトニトリル、ブチロニトリル）および二硫化炭素が含まれる。二種類以上の溶媒を併用してもよい。
【００４１】
液中の液晶性分子の濃度は、３乃至５０質量％が好ましく、５乃至３０質量％がさらに好ましい。
塗布方法の例には、スピンコート法、ロールコート法、プリント法、ディップコート法、カーテンコート法、ワイヤーバーコート法、ドクターブレード法、ナイフコート法、ダイコート法、グラビアコート法、マイクログラビアコート法、オフセットグラビアコート法、リップコート法、スプレーコート法およびエクストルージョンコート法が含まれる。二以上の層を同時に塗布してもよい。同時塗布の方法については、米国特許２７６１７９１号、同２９４１８９８号、同３５０８９７号、同３５２６５２８号の各明細書および原崎勇次著、コーティング工学、２５３頁、朝倉書店（１９７３年）に記載がある。
二枚の基板の間隙に液を注入する方法は、一般的な液晶セルの製造方法と同様である。
波長選択性反射膜の厚さは、０．１乃至５０μｍが好ましく、０．２乃至２５μｍがさらに好ましく、０．３乃至１５μｍが最も好ましい。
【００４２】
［キラルスメスチック相の形成］
波長選択性反射膜の製造における温度を調整することにより、塗布または注入するだけで、キラルスメスチック相を形成する場合もある。塗布または注入後に、配向処理を行い、短時間でキラルスメスチック相を形成してもよい。
例えば、塗布または注入後に加熱し、キラルスメスチック相よりも高い温度で発現する相、例えばスメスチックＡ相（ＳｍＡ、Ｓａ）、キラルネマチック相（Ｃｈ、Ｎ＊）あるいは等方性相（Ｉｓｏ）としてから、キラルスメスチック相が発現する温度まで冷却してもよい。
塗布後の加熱は、二枚目の基板を塗布層の上に重ね、その状態で二本の加熱ロール間を通過させたり、熱処理炉を通過させることにより実施することもできる。二枚の基板の間隙に液を注入した場合は、そのままの状態で加熱できる。
また、加熱以外の処理を用いて、キラルスメスチック相を形成してもよい。他の処理においては、磁場、電場、ずり応力、流動、延伸あるいは温度勾配を液晶層に作用させる。
【００４３】
［キラルスメスチック相の固定］
形成したキラルスメスチック相は、それを固定した状態で使用することが好ましい。配向させた液晶性分子は、冷却してガラス状態として固定するか、あるいは重合反応により固定することができる。
冷却してガラス状態として固定する方法は、ガラス転移温度以上の温度でキラルスメスチック相を示し、冷却することによりガラス状態となる液晶性分子に有効である。ガラス転移温度以上の温度でキラルスメスチック相を示す液晶は、一般に高分子液晶を主成分とする液晶組成物である。冷却は、自然冷却でもよい。また、強制冷却（空冷または水冷）を行ってもよい。
重合反応により固定する方法は、前述した重合性基を有する液晶性分子を用いて実施できる。また、液晶性分子以外の成分（例、モノマー、ポリマーバインダー）に重合性基を導入し、それらの重合反応（あるいは架橋反応）により液晶性分子を固定することもできる。液晶性分子と、他の成分の双方に重合性基を導入してもよい。他の成分に導入する重合性基の例は、前述した液晶性分子の重合性基の例と同様である。
重合反応は、重合性基の種類に応じて決定する。一般には、可視光または紫外光を利用する光重合または電子線重合が好ましい。
【００４４】
［広帯域波長選択性反射膜］
螺旋の周期長が異なる複数の波長選択性反射膜を積層し、広帯域波長選択性反射膜として用いることが好ましい。
複数の波長選択性反射膜は、選択波長の中心波長が互いに５０ｎｍ以上異なることが好ましい。波長選択性反射膜の数は、２乃至６であることが好ましい。波長選択性反射膜を複数積層する場合は、高分子液晶の使用が好ましい。
波長選択性反射膜の製造において、厚み方向に沿って螺旋の周期長を連続的に変化させる（例えば、厚み方向に沿って、キラル剤の濃度を勾配させる）ことによっても、コリメーション機能を有する広帯域波長選択性反射膜が得られる。
広帯域波長選択性反射膜を製造する方法については、従来のコレステリック相を示す液晶性分子から形成される波長選択性反射膜についての方法（特開平９−３０４７７０号、同１０−５４９０９号、同１１−４４８１６号の各公報、およびＷＯ９７／１６７６２号、ＷＯ００／３４８０８号の各明細書に記載）が、本発明に従うキラルスメスチック相を示す液晶性分子から形成される波長選択性反射膜にも応用できる。
【００４５】
［ゲストホスト反射型液晶表示素子］
図２は、ゲストホスト反射型液晶表示素子の代表的な態様を示す断面模式図である。
図２に示すゲストホスト反射型液晶表示素子は、反射膜基板（１）、反射膜（２）、下基板（３）、下透明電極（４）、下配向膜（５）、液晶層（６）、上配向膜（７）、上透明電極（８）および上基板（９）が、この順に積層された構造を有する。
図２に示す反射膜（２）は、螺旋の周期長が異なる複数の液晶層（Ａ、Ｂ、Ｃ）の積層体からなる。
基板（３および９）は、ガラス板またはプラスチックフイルムからなる。
透明電極（４および８）としては、一般にＩＴＯが用いられる。
ゲストホストセルの液晶層（６）は、液晶と二色性色素との混合物からなる。液晶層は、スペーサー（Ｓ）により形成されているセルギャップに液晶と二色性色素との混合物を注入して得られる。
【００４６】
図３は、ゲストホスト反射型液晶表示素子の別の代表的な態様を示す断面模式図である。
図３に示すゲストホスト反射型液晶表示素子は、下基板（３）、反射膜基板（１）、反射膜（２）、下配向膜（５）、液晶層（６）、上配向膜（７）、上透明電極（８）および上基板（９）が、この順に積層された構造を有する。
図３に示す反射膜（２）も、螺旋の周期長が異なる複数の液晶層（Ａ、Ｂ、Ｃ）の積層体からなる。
下基板（３）および上基板（９）は、ガラス板またはプラスチックフイルムからなる。
透明電極（８）としては、一般にＩＴＯが用いられる。
ゲストホストセル液晶層（６）は、液晶と二色性色素との混合物からなる。液晶層は、スペーサー（Ｓ）により形成されているセルギャップに液晶と二色性色素との混合物を注入して得られる。
【００４７】
本発明に従う広帯域波長選択性反射膜は、λ／４板を備えたゲストホスト反射型液晶表示素子におけるλ／４板と反射膜に代えて使用できる。
λ／４板を備えたゲストホスト反射型液晶表示素子については、特開平６−２２２３５０号、同８−３６１７４号、同１０−２６８３００号、同１０−２９２１７５号、同１０−２９３３０１号、同１０−３１１９７６号、同１０−３１９４４２号、同１０−３２５９５３号、同１０−３３３１３８号、同１１−３８４１０号の各公報に記載がある。
【００４８】
【実施例】
［予備実験１］
（液晶組成物の調製）
液晶性分子（１１）、（１２）および（１３）を同質量混合し、液晶組成物１を調製した。液晶組成物１の相転移温度を、高温側から低温側へ測定したところ、Ｉｓｏ→１６１℃→Ｎ→１２０℃→Ｓａ（ＳｍＡ）→１１０℃→Ｓｃ（ＳｍＣ）であった。
液晶性分子（５）２０質量％、（６）２０質量％、（７）２０質量％および（８）４０質量％を混合し、液晶組成物２を調製した。液晶組成物２の相転移温度を、高温側から低温側へ測定したところ、Ｉｓｏ→７１℃　　→Ｎ→６４℃→Ｓａ（ＳｍＡ）→５５℃→Ｓｃ（ＳｍＣ）であった。
【００４９】
液晶組成物１および液晶組成物２を同質量混合し、液晶組成物３を調製した。液晶組成物３の相転移温度を、高温側から低温側へ測定したところ、Ｉｓｏ→１１０．２℃→Ｎ→９５．１℃→Ｓａ（ＳｍＡ）→８９．２℃→Ｓｃ（ＳｍＣ）であった。
液晶組成物３のΔｎは、０．２０であった。
市販の強誘電性液晶組成物（ＦＬＣ−１０８５４、Ｒｏｌｉｃ　社製）と液晶組成物３とを、６７：３３の質量比で混合して、液晶組成物４を調製した。液晶組成物４の相転移は、高温側から低温側へ、Ｉｓｏ→Ｃｈ（Ｎ＊）→Ｓａ（ＳｍＡ）→Ｓｃ＊（ＳｍＣ＊）であった。
水平配向処理を施したＩＴＯ付きガラス基板を対向させ、５μｍのギャップを形成した。このギャップに液晶組成物４を注入し、室温で±５０Ｖの直流電流を印加して、螺旋軸方向と液晶分子の長軸方向との角度を測定したところ２５゜であった。
【００５０】
（波長選択性反射膜の作製）
厚さ０．５ｍｍのガラス基板に、市販の垂直配向膜用塗布液（ＬＱ−１８００、日立化成デュポン社製）をスピンコートし、２５０℃で１時間加熱して、配向膜を形成した。
配向膜を形成した基板二枚を、配向膜が内側となるように配置し、直径が１０μｍのスペーサーを練り込んだ接着剤を用いて貼り合わせた。二枚の基板の間隙に、液晶組成物４を１２０℃で注入し、それから毎秒−０．５℃の速度で室温まで冷却した。
螺旋の周期長（Ｐ）と平均屈折率（ｎ）との積（Ｐｎ）は、３００ｎｍであった。
【００５１】
（波長選択性反射膜の評価）
作製した波長選択性反射膜は、斜め入射光に対して選択反射色を示した。波長選択性反射膜に垂直に入射する光は、ほぼ波長選択性反射膜を通過し、斜めに入射する光は反射された。次に、斜め入射光に対する透過スペクトルを調べた。
図４は、波長選択性反射膜の透過スペクトルの入射角度依存性を示す測定結果である。
図４に示すように、反射光の波長は、入射角度が大きくなるに従って、短波長側にシフトする。さらに、この反射光の強度は、入射角度が大きくなるに従って強くなる。これらの光学特性の角度依存性が、膜を傾斜させる方位を代えても同じであることから、この膜中での螺旋軸の方向と、膜平面の法線との角度は、ほぼ０゜であることが判った。
液晶組成物４は左螺旋であるが、波長選択性反射膜には円偏光選択性はなく、右円偏光も左円偏光も反射した。また、右円偏光を入射して波長選択性反射膜から反射した光は左円偏光となっており、左円偏光を入射して波長選択性反射膜から反射した光は右円偏光となっていた。さらに、直線偏光を入射して波長選択性反射膜から反射した直線偏光は、その偏光方向が入射光に対して、９０゜異なった偏光になっていた。
波長選択性反射膜の上に直線偏光膜を置いたところ、どの方向から見ても、どの方位に直線偏光膜を配置しても、選択反射は全く見えなかった。
【００５２】
［予備実験２］
（液晶組成物の調製）
市販の強誘電性液晶組成物（ＦＬＣ−１０８５４、Ｒｏｌｉｃ　社製）と予備実験１で調製した液晶組成物３とを、７３：２７の質量比で混合して、液晶組成物５を調製した。液晶組成物５の相転移は、高温側から低温側へ、Ｉｓｏ→Ｃｈ（Ｎ＊）→Ｓａ（ＳｍＡ）→Ｓｃ＊（ＳｍＣ＊）であった。
【００５３】
（波長選択性反射膜の作製と評価）
液晶組成物４に代えて、液晶組成物５を用いた以外は、予備実験１と同様に波長選択性反射膜を作製して評価した。
螺旋の周期長（Ｐ）と平均屈折率（ｎ）との積（Ｐｎ）が、２７５ｎｍであり、反射光波長が予備実験１よりも短波長側であった以外は、予備実験１と同様の結果が得られた。
【００５４】
［予備実験３］
（液晶組成物の調製）
市販の強誘電性液晶組成物（ＦＬＣ−１０８５４、Ｒｏｌｉｃ　社製）と予備実験１で調製した液晶組成物３とを、７０：３０の質量比で混合して、液晶組成物６を調製した。液晶組成物６の相転移は、高温側から低温側へ、Ｉｓｏ→Ｃｈ（Ｎ＊）→Ｓａ（ＳｍＡ）→Ｓｃ＊（ＳｍＣ＊）であった。
【００５５】
（波長選択性反射膜の作製と評価）
液晶組成物４に代えて、液晶組成物６を用いた以外は、予備実験１と同様に波長選択性反射膜を作製して評価した。
螺旋の周期長（Ｐ）と平均屈折率（ｎ）との積（Ｐｎ）が、２９０ｎｍであり、反射光波長が予備実験１と予備実験２との中間であった以外は、予備実験１と同様の結果が得られた。
【００５６】
［予備実験４］
（液晶組成物の調製）
市販の強誘電性液晶組成物（ＦＬＣ−１０８５４、Ｒｏｌｉｃ　社製）と予備実験１で調製した液晶組成物３とを、６４：３６の質量比で混合して、液晶組成物７を調製した。液晶組成物７の相転移は、高温側から低温側へ、Ｉｓｏ→Ｃｈ（Ｎ＊）→Ｓａ（ＳｍＡ）→Ｓｃ＊（ＳｍＣ＊）であった。
【００５７】
（波長選択性反射膜の作製と評価）
液晶組成物４に代えて、液晶組成物７を用いた以外は、予備実験１と同様に波長選択性反射膜を作製して評価した。
螺旋の周期長（Ｐ）と平均屈折率（ｎ）との積（Ｐｎ）が、３１５ｎｍであり、反射光波長が予備実験１よりも長波長側であった以外は、予備実験１と同様の結果が得られた。
【００５８】
［予備実験５］
（液晶組成物の調製）
市販の強誘電性液晶組成物（ＦＬＣ−１０８５４、Ｒｏｌｉｃ　社製）と予備実験１で調製した液晶組成物３とを、６１：３９の質量比で混合して、液晶組成物８を調製した。液晶組成物８の相転移は、高温側から低温側へ、Ｉｓｏ→Ｃｈ（Ｎ＊）→Ｓａ（ＳｍＡ）→Ｓｃ＊（ＳｍＣ＊）であった。
【００５９】
（波長選択性反射膜の作製と評価）
液晶組成物４に代えて、液晶組成物８を用いた以外は、予備実験１と同様に波長選択性反射膜を作製して評価した。
螺旋の周期長（Ｐ）と平均屈折率（ｎ）との積（Ｐｎ）が、３３０ｎｍであり、反射光波長が予備実験４よりも長波長側であった以外は、予備実験１と同様の結果が得られた。
【００６０】
［予備実験６］
（液晶組成物の調製）
市販の強誘電性液晶組成物（ＦＬＣ−１０８５４、Ｒｏｌｉｃ　社製）と予備実験１で調製した液晶組成物３とを、５８：４２の質量比で混合して、液晶組成物９を調製した。液晶組成物９の相転移は、高温側から低温側へ、Ｉｓｏ→Ｃｈ（Ｎ＊）→Ｓａ（ＳｍＡ）→Ｓｃ＊（ＳｍＣ＊）であった。
【００６１】
（波長選択性反射膜の作製と評価）
液晶組成物４に代えて、液晶組成物９を用いた以外は、予備実験１と同様に波長選択性反射膜を作製して評価した。
螺旋の周期長（Ｐ）と平均屈折率（ｎ）との積（Ｐｎ）が、３５０ｎｍであり、反射光波長が予備実験５よりも長波長側であった以外は、予備実験１と同様の結果が得られた。
【００６２】
［予備実験７］
（液晶組成物の調製）
市販の強誘電性液晶組成物（ＦＬＣ−１０８５４、Ｒｏｌｉｃ　社製）と予備実験１で調製した液晶組成物３とを、５５：４５の質量比で混合して、液晶組成物１０を調製した。液晶組成物１０の相転移は、高温側から低温側へ、Ｉｓｏ→Ｃｈ（Ｎ＊）→Ｓａ（ＳｍＡ）→Ｓｃ＊（ＳｍＣ＊）であった。
【００６３】
（波長選択性反射膜の作製と評価）
液晶組成物４に代えて、液晶組成物１０を用いた以外は、予備実験１と同様に波長選択性反射膜を作製して評価した。
螺旋の周期長（Ｐ）と平均屈折率（ｎ）との積（Ｐｎ）が、３６５ｎｍであり、反射光波長が予備実験６よりも長波長側であった以外は、予備実験１と同様の結果が得られた。
【００６４】
［実施例１］
（広帯域波長選択性反射膜の作製）
予備実験１〜７で作製した波長選択性反射膜を、予備実験２／３／１／４／５／６／７の順序で、光学油を介して重ね合わせ、広帯域波長選択性反射膜を作製した。
【００６５】
（ゲストホスト反射型液晶表示素子の作製と評価）
厚さ０．７ｍｍのガラス基板に、ポリアミック酸からなるポリイミド配向膜用塗布液（ＬＱ−１８００）をスピンコート法により塗布し、８０℃で２０分間乾燥した。さらに、２５０℃で３０分間加熱して、ポリアミック酸をイミド化した。
以上のように作製した基板二枚を配向膜が対向するように貼り合わせた。貼り合わせには、直径７μｍの球状スペーサーを混合した熱硬化性エポキシ樹脂を使用した。基板の間隙に、二色性色素（ＮＫＸ−１３６６、日本感光色素社製）２．０質量％とｐ型液晶（ＺＬＩ−１１３２、メルクジャパン社製）９８．０質量％との混合物を注入して液晶層を形成し、側面を封止した。
ゲストホスト液晶セルの下側に広帯域波長選択性反射膜を配置し、ゲストホスト反射型液晶表示素子を作製した。
作製したゲストホスト反射型液晶表示素子に通電して動作させたところ、極めて均一性が良好でコントラストが高い画像が表示された。
【図面の簡単な説明】
【図１】キラルスメスチックＣ相（Ｓｃ＊）とコレステリック相（Ｃｈ）とのフルピッチバンド（Ｆ）およびハーフピッチバンド（Ｈ）を示す模式図である。
【図２】ゲストホスト反射型液晶表示素子の代表的な態様を示す断面模式図である。
【図３】ゲストホスト反射型液晶表示素子の別の代表的な態様を示す断面模式図である。
【図４】波長選択性反射膜の透過スペクトルの入射角度依存性を示す測定結果である。
【符号の説明】
１　反射膜基板
２　反射膜
３　下基板
４　下透明電極
５　下配向膜
６　液晶セルの液晶層
７　上配向膜
８　上透明電極
９　上基板
Ａ〜Ｃ　反射膜の液晶層
Ｓ　スペーサー
【図１】
2004020627.tif 000020
【図２】
2004020627.tif 000021
【図３】
2004020627.tif 000022
【図４】
2004020627.tif 000023